ПОЛИЭТИЛЕНОВЫЕ ТРУБЫ

1. Трубная конструкция, содержащая от 95 до 99,999% полиэтилена и от 0,001 до 5% полибутена-1 в расчете на массу совокупного полимера.
2. Трубная конструкция по предыдущему пункту, отличающаяся тем, что трубную конструкцию получают по способу экструдирования, и она, по существу, не содержит фторэластомерную технологическую добавку.
3. Трубная конструкция по одному из предыдущих пунктов, отличающаяся тем, что полиэтилен представляет собой гомополимер или сополимер этилена с α-олефином или их смесь.
4. Трубная конструкция по п.1, отличающаяся тем, что полиэтиленом является полимодальный полиэтилен.
5. Трубная конструкция по п.4, отличающаяся тем, что полиэтиленом является би- или тримодальный полиэтилен, предпочтительно тримодальный полиэтилен.
6. Трубная конструкция по п.1, отличающаяся тем, что полибутеном-1 является гомополимерный полибутен-1.
7. Трубная конструкция или труба по п.1 или 6, отличающаяся тем, что трубная конструкция содержит 0,001%<полибутен-1<0,5% в расчете на совокупную массу полимерной композиции, трубная конструкция состоит из нижеследующего, предпочтительно содержит нижеследующее: 0,005%<полибутен-1<0,25% в расчете на совокупную массу.
8. Трубная конструкция по п.5, отличающаяся тем, что полиэтилен получают в реакторном каскаде, включающем три реакторные ступени, и он содержит в порядке увеличения среднемассовой молекулярной массы Mw от 45 до 55% (мас.) первого этиленового гомополимера А, от 20 до 40% (мас.) второго этиленового сополимера В с участием С4-С8 олефина и от 15 до 30% (мас.) третьего этиленового сополимера С, в расчете на совокупную массу полиэтилена, и где Mw(A)<Mw(В)<Mw(С).
3
9. Трубная конструкция по п.1, отличающаяся тем, что полиэтилен имеет плотность в диапазоне от 0,955 до 0,965 г/смпри 23°С.
10. Трубная конструкция по п.8, отличающаяся тем, что сополимеры В и С содержат С4-С8 олефиновые мономерные звенья в количестве в диапазоне от 1 до 8% в расчете на совокупную массу соответствующего сополимера В и С соответственно.
11. Трубная конструкция по п.1, отличающаяся тем, что скорость течения расплава полиэтилена MI190/5 при 190°С и 5 кг в соответствии с документом ISO 1133:2005 находится в диапазоне от 0,1 до 10 дг/мин.
3
3
3
12. Трубная конструкция по п.8 или 10, отличающаяся тем, что приведенная вязкость VZ1 гомополимера А находится в диапазоне от 50 до 120 см/г, а значение VZ2 для смеси гомополимера А и сополимера В находится в диапазоне от 200 до 400 см/г, и совокупное значение VZ для полиэтиленсодержащих компонентов А, В и С находится в диапазоне от 200 до 600 см/г, согласно измерению в декалине в соответствии с документом ISO/R1191 при температуре 135°С.
13. Трубная конструкция по п.1, отличающаяся тем, что она, по существу, свободна от фторэластомерных полимерных технологических добавок.
14. Способ изготовления трубы или трубной конструкции по п.1, отличающийся тем, что трубную конструкцию экструдируют, по существу, в отсутствие фторэластомерных технологических добавок.
15. Формовочная композиция, подходящая для экструзионного изготовления трубных конструкций, содержащих от 95 до 99,999% полиэтилена и от 0,001 до 5% полибутена-1 в расчете на общую массу композиции.